(57)【要約】【課題】表面硬度が高く、耐擦傷性，基材との密着性などに優れると共に、白濁性が少なく良好な透明性を有するハードコート膜を形成できる防眩性帯電防止ハードコート樹脂組成物を提供する。【解決手段】（メタ）アクリロイル基を分子中に有する化合物（Ａ）と、４級アンモニウム塩基及び（メタ）アクリロイル基を分子中に有する化合物（Ｂ）と、内部架橋された有機微粒子（Ｃ）と、光開始剤（Ｄ）とを混合してなり、内部架橋された有機微粒子（Ｃ）は、メチルメタクリレートとスチレンとの共重合体樹脂が主成分となる内部架橋された有機微粒子であり、屈折率が１．５１〜１．５５で、平均粒子径が１〜２０μｍであることを特徴とする防眩性帯電防止ハードコート樹脂組成物を採用する。【選択図】図１
2007269993.tif 000002
【特許請求の範囲】
【請求項１】
（メタ）アクリロイル基を分子中に有する化合物（Ａ）と、
４級アンモニウム塩基及び（メタ）アクリロイル基を分子中に有する化合物（Ｂ）と、
内部架橋された有機微粒子（Ｃ）と、
光開始剤（Ｄ）とを混合してなり、
内部架橋された有機微粒子（Ｃ）は、メチルメタクリレートとスチレンとの共重合体樹脂が主成分となる内部架橋された有機微粒子であり、屈折率が１．５１〜１．５５で、平均粒子径が１〜２０μｍであることを特徴とする防眩性帯電防止ハードコート樹脂組成物。
【請求項２】
化合物（Ａ）６０〜９４重量部に対し、化合物（Ｂ）の配合量が５〜２０重量部、内部架橋された有機微粒子（Ｃ）の配合量が１〜２０重量部、光開始剤（Ｄ）が化合物（Ａ）と（Ｂ）及び有機微粒子（Ｃ）の総量１００重量部に対して０．１〜１０重量部の配合比であることを特徴とする請求項１記載の防眩性帯電防止ハードコート樹脂組成物。
【請求項３】
請求項１または２に記載の防眩性帯電防止ハードコート樹脂組成物を基材上に塗布してなることを特徴とする防眩性帯電防止ハードコート膜形成体。
【発明の詳細な説明】
【技術分野】
【０００１】
本発明は、帯電防止性能と防眩性とを兼ね備え、且つ表面硬度、密着性、透明性、耐擦傷性、耐候性などが優れたハードコート膜を得ることができる防眩性帯電防止ハードコート樹脂組成物に関する。
【背景技術】
【０００２】
一般に、高分子材料やガラスは、絶縁特性に優れている一方、帯電しやすいという特性を有する。そのため、これらの材料からなる製品の表面において、埃などの付着による汚れが目立つ場合があった。また、これらの材料を使用した精密機械においては、この材料に起因する帯電により、障害が発生するという問題があった。
【０００３】
そこで、従来は製品（基材）の表面に（メタ）アクリル系樹脂に帯電防止剤を混合したハードコート膜を設けることにより、帯電防止性能を付与する手法が適用されていた。
このハードコート層に用いられている（メタ）アクリル系樹脂は、高い表面硬度、光沢性、透明性を有することから、表面保護層として幅広く利用されているが、その反面、光学部材やディスプレイ用途においては、この高い光沢性が製品の表面をギラギラさせてしまい、マイナス面に働く場合がある。
そこで、このような用途においては、通常微粒子を添加した（メタ）アクリル系樹脂を用いてハードコート層表面に凹凸を形成させることにより、光を散乱させ防眩性を付与したノングレアハードコートが用いられている（例えば、特許文献１参照）。
一方、微粒子を添加すると、単位体積中の帯電防止剤量が減少し、ハードコート膜の帯電防止性能が低下する傾向があった。さらに、微粒子の作用により、ハードコート膜の表面硬度、擦傷性、基材との密着性などの他の性能が低下してしまうという問題があった。
また、微粒子の特性によってはハードコート膜の内部で光の散乱が生じ、ハードコート膜の透明性が低下するという問題があった。
そこで、微粒子を比重０．１〜０．９の中空微粒子として（メタ）アクリル系樹脂に混合することによって、その中空粒子がより均一に分散された防眩性帯電防止ハードコートが得られる（例えば、特許文献２参照）。
【特許文献１】特開２００１−３２３２０６号公報
【特許文献２】特開２００２−  ６７３０５号公報
【０００４】
しかしながら、上記のような有機微粒子を添加すると、アクリル系化合物を主成分とするハードコート塗液によって有機微粒子の一部が膨潤されて、有機微粒子同士が凝集しやすい傾向がある。
そのため、ハードコート液の粘度が上昇したり、そして、ゲル物が発生したりすることで、ハードコートの経時安定性が著しく低下することによって、ハードコートの塗工性に問題が生じた。また、得られたハードコート膜は、ゲル物による不良が多発する問題があった。
【発明の開示】
【発明が解決しようとする課題】
【０００５】
本発明は、前記課題を鑑てなされたもので、有機微粒子が均一に分散され、経時安定性の良い防眩性帯電防止ハードコート樹脂組成物を提供することを課題とする。
さらに、表面硬度が高く、耐擦傷性、基材との密着性などに優れたハードコート膜を形成できる防眩性帯電防止ハードコート樹脂組成物を提供することを課題とする。
さらにまた、白濁性の少なく、良好な透明性を有する防眩性帯電防止ハードコート樹脂組成物を提供することを課題とする。
【課題を解決するための手段】
【０００６】
本発明において上記課題を解決するために、以下のような解決手段を提案する。
すなわち、請求項１の発明では、
（メタ）アクリロイル基を分子中に有する化合物（Ａ）と、
４級アンモニウム塩基及び（メタ）アクリロイル基を分子中に有する化合物（Ｂ）と、
内部架橋された有機微粒子（Ｃ）と、
光開始剤（Ｄ）とを混合してなり、
内部架橋された有機微粒子（Ｃ）は、メチルメタクリレートとスチレンとの共重合体樹脂が主成分となる内部架橋された有機微粒子であり、屈折率が１．５１〜１．５５で、平均粒子径が１〜２０μｍであることを特徴とする防眩性帯電防止ハードコート樹脂組成物を採用する。
この発明によれば、内部架橋された高分子微粒子を使用することによって、経時安定性の良い防眩性帯電防止ハードコート樹脂組成物を提供することができる。
【０００７】
また、請求項２の発明では、
化合物（Ａ）６０〜９４重量部に対し、化合物（Ｂ）の配合量が５〜２０重量部、内部架橋された有機微粒子（Ｃ）の配合量が１〜２０重量部、光開始剤（Ｄ）が化合物（Ａ）と（Ｂ）及び有機微粒子（Ｃ）の総量１００重量部に対して０．１〜１０重量部の配合比であることを特徴とする請求項１記載の防眩性帯電防止ハードコート樹脂組成物を採用する。
この発明によれば、充分な防眩性や帯電防止性を有し、表面硬度が高く、耐擦傷性、基材との密着性などに優れたハードコート膜を形成できる防眩性帯電防止ハードコート樹脂組成物を提供することができる。
【０００８】
また、請求項３の発明では、
請求項１または２に記載の防眩性帯電防止ハードコート樹脂組成物を基材上に塗布してなることを特徴とする防眩性帯電防止ハードコート膜形成体とする。
この発明によれば、上記請求項１、２に記載の防眩性帯電防止ハードコート樹脂組成物を用いて基材にコートすることによって、表面硬度が高く、耐擦傷性、基材との密着性などに優れ、さらに、ゲル物の無い、白濁性の少なく良好な防眩性と透明性の両方を重ね添えた良好な透明性を有する防眩性帯電防止ハードコート樹脂組成物を提供することができる。
【発明の効果】
【０００９】
本発明は、下記に示す如き効果がある。
即ち、ハードコート膜の主成分である（メタ）アクリル系樹脂に、防眩性を付与するための微粒子を内部架橋された高分子微粒子として混合することによって、さらに帯電防止剤を混合することによって帯電防止性を付与するとともに、表面硬度が高く、耐擦傷性、基材との密着性などに優れ、さらに、ゲル物の無い、白濁性の少なく良好な防眩性と透明性の両方を重ね添えた良好な透明性を有する防眩性帯電防止ハードコート樹脂組成物を提供することができる。
【００１０】
従って本発明は、帯電防止性と防眩性の両立を備えたハードコート膜を提供できるので、レンズ、ゴーグルなどの光学部品や液晶表示装置、などの各種ディスプレイ、リアプロジェクションテレビ用スクリーンの如き防眩性帯電防止ハードコート膜成形体として、優れた実用上の効果を発揮する。
【発明を実施するための最良の形態】
【００１１】
以下、本発明の防眩性帯電防止ハードコート樹脂組成物の組成について詳細に説明する。
化合物（Ａ）は、ハードコート膜の製造過程で重合して（メタ）アクリル系樹脂となり、ハードコート膜のベースを形成するものである。化合物（Ａ）としては、（メタ）アクリロイル基を1個以上、好ましくは3個以上分子内に有するものであれば、特に限定されるものではない。好ましい具体例としては、例えばトリメチロールプロパントリ（メタ）アクリレート、ペンタエリスリトールトリ（メタ）アクリレート、ジペンタエリスリトールヘキサ（メタ）アクリレートなどを挙げることができる。これらは1種を単独で使用してもよいし、或いは2種以上を組合わせて使用してもよい。
【００１２】
また、基材との密着性を向上するため、トリシクロデカン骨格を備え、（メタ）アクリロイル基を1個以上、好ましくは１〜３個有するものを化合物（Ａ）の一部として使用することが好ましい。具体的には、ジメチロールトリシクロデカンジ（メタ）アクリレート、トリシクロデカニル（メタ）アクリレートなどを例示することができ、特にジメチロールトリシクロデカンジ（メタ）アクリレートなどが好ましい。
【００１３】
化合物（Ｂ）は、特にハードコート膜の表面抵抗の低下に寄与する、いわゆる帯電防止剤である。化合物（Ｂ）は、4級アンモニウム塩基を1個以上、好ましくは１〜３有するものが好ましい。また、（メタ）アクロイル基の1個以上、好ましくは１〜３個有する化合物が好ましい。
具体例としては、例えば（メタ）アクリロイルオキシエチルトリメチルアンモニウムまたはブロマイド、（メタ）アクリルアミドプロピルトリメチルアンモニウムクロライドまたはブロマイド、（メタ）アクリロイルオキシヒドロキシプロピルトリメチルアンモニウムクロライドまたはブロマイド、（メタ）アクリロイルオキシヒドロキシプロピルトリメチルアンモニウムアセテート、（メタ）アクリルアミドプロピルジメチルヒドロキシブチルアンモニウムアセテート、[ジメチル（メタ）アクリロイルアミドプロピルグリシン]ベタイン、（メタ）アクリロイルオキシエチルトリメチルアンモニウムメチルスルファイト、（メタ）アクリロイルオキシエチルトリメチルアンモニウムーｐ-トルエンスルファイト、（メタ）アクリロイルオキシエチルジメチルアンモニウムエチルスルファイト、（メタ）アクリロイルオキシエチルジメチルエチルスルファイトなどを挙げることができる。特に塩基性分がクロライドアニオンのものを用いると、高い帯電防止性能を得ることができ、好ましい。
【００１４】
また他の帯電防止剤として、（メタ）アクリロイル基を分子内に有するリン化合物を併用しても良い。これら帯電防止剤の具体例として、例えばＥＯ変性リン酸（メタ）アクリレート、ＥＯ変性リン酸ジ（メタ）アクリレート、カプトラクトン−ＥＯ変性リン酸ジ（メタ）アクリレート、EO変性トリ（メタ）アクリレートなどを挙げることができる。
【００１５】
また本発明に用いる内部架橋された高分子微粒子（Ｃ）は、ハードコート膜の表面に、防眩性と帯電防止性能に寄与する適度な凹凸を形成するものでり、メチルメタクリレートとスチレンとの共重合体樹脂が主成分とする内部架橋された高分子微粒子である。このような微粒子は、少なくとも１種のラジカル反応性多官能性モノマーの存在下で、メタクリレートモノマーとスチレンモノマーとを共重合させて製造することができる。ラジカル反応性多官能性モノマーとしては、例えばジビニルベンゼン、アリル（メタ）アクリレート、エチリデンノルボルネン、ジシクロペンタジエン、多価アクリル酸エステル類、ジアリルフタレート、トリアリルイソシアヌレート等が挙げられる。
製造方法としては、通常のラジカル重合法でよく、特に重合粒子を微粒子に保つため乳化重合、懸濁重合方法が好ましい。特に粒子径分布の安定した微粒子を得るため、乳化重合が好ましい。
【００１６】
このように製造された内部架橋された微粒子は、メタクリレートとスチレンとの比率を変えることによって、屈折率を変えることができる。屈折率が１．５１〜１．５５、好ましくは１．５１５から１．５３５のものを用いると、ハードコート膜内で光の散乱が発生しにくく、防眩性を維持しつつ、同時に特に透明性の優れたハードコート膜を得ることができる。また、微粒子の平均粒子径は１〜２０μｍ、好ましくは１〜１０μｍとされる。１μｍ未満では十分な凹凸が得られず、20μｍを超えると透明性が低下するためである。
【００１７】
なお、本発明の防眩性帯電防止ハードコート樹脂組成物には、光開始剤（Ｄ）を配合することが好ましい。光開始剤（Ｄ）は、紫外線などの活性エネルギー線の照射によって、樹脂成分の重合を促進するものであれば特に限定することはない。例えば紫外線を照射した際に、ラジカルを発生する化合物などを用いることができる。具体例としては、１-ヒドロキシシクロヘキシルフェニルケトン、２-ヒドロキシ-２-メチル-１-フェニルプロパン-１-オン、２-メチル[４-（メチルチオ）フェニル]-２-モルフォリノプロパン-１-オン、２，２-ジメトキシ-１，２-ジフェニルエタン-１-オン、ベンゾフェノン、１-[４-（２-ヒドロキシエトキシ）フェニル]-２-ヒドロキシ-２-メチル１-プロパン-１-オン、２-ベンジル-２-ジメチルアミノ-１-（４-モルフォリノフェニル）ブタン-１-オン、ビス（２，６-ジメトキシベンゾイル）-２，４，４-トリメチルペンチルフォスフィンオキサイドなどを挙げることができる。
【００１８】
光開始剤（Ｄ）は、化合物（Ａ）と化合物（Ｂ）及び有機微粒子（Ｃ）の総量１００重量部に対して、０．１〜１０重量部、好ましくは１〜７重量部、さらに好ましくは１〜５重量部とされる。０．１重量部未満の場合は、ハードコート膜の硬度が不十分となり、１０重量部をこえると、ハードコート膜にクラックが生じやすくなる場合がある。また、特に光開始剤（Ｄ）の配合量を１〜５重量部に設定すると、ハードコート膜が効率よく硬化し、クラックの発生を防ぐことができ、好ましい。
【００１９】
本発明の防眩性帯電防止ハードコート樹脂組成物を構成する帯電防止剤の化合物（Ｂ）の配合量は、（メタ）アクリロイル基を分子中に有する化合物（Ａ）の配合量６０〜９４重量部に対して、５〜２０重量部とするとよく、５重量部に満たないと十分な帯電防止能は得られず、２０重量部を超えると成形体の硬度を低下させるために好ましくない。特に好ましくは帯電防止剤の配合量は、７〜１５重量部であり、この時成形体の硬度を低下させること無く高い帯電防止能を得ることができる。
【００２０】
また内部架橋された高分子微粒子（Ｃ）の配合量は、（メタ）アクリル系樹脂である（メタ）アクリロイル基を分子中に有する化合物（Ａ）の配合量６０〜９４重量部に対して、１〜２０重量部とするとよく、１重量部に満たないと、十分な防眩性を得ることができず、２０重量部を超えると透過率を低下させるため好ましくない。特に好ましくは内部架橋された高分子微粒子の配合量は、（メタ）アクリル系樹脂である（メタ）アクリロイル基を分子中に有する化合物（Ａ）６０〜９４重量部に対して、５〜１７重量部であり、このとき優れた透明性と高い防眩性持つハードコート膜が効果的に得られる。
【００２１】
本発明の防眩性帯電防止ハードコート樹脂組成物は、例えばこれらの化合物及び高分子微粒子、光開始剤の各成分を、適当な混合装置、例えばホモミキサーなどを用いて、適当な溶媒に溶解するとともに、混合することによって調整することができる。
【００２２】
またこの時の溶媒は特に限定することはないが、メタノール、エタノール、プロパノール、イソプロパノールなどのアルコール類、メチルエチルケトン、アセトン、メチルイソブチルケトンなどのケトン類、酢酸メチル、酢酸エチルなどのエステル類、トルエン、キシレンなどの芳香族化合物、ジエチルエーテル、テトラヒドロフランなどのエーテル類などを挙げることができる。また濃度は、例えば化合物及び高分子微粒子、光開始剤の固形分に対して、３０〜８０％程度である。また適正な塗工性を得るため、例えば変性ポリジメチルシロキサンなどのレベリング剤や表面調整剤を添加することが可能である。
【００２３】
そして、この防眩性帯電防止ハードコート樹脂組成物を基材の表面に塗工し、好ましくは加熱して溶媒を除去した後、紫外線などの光開始剤（Ｄ）の活性エネルギー線を照射することによってハードコート膜を形成することができる。塗工方式としては、例えばスロットコータ、スピンコータ、ロールコータ、カーテンコータ、スクリーン印刷などの従来の方式を例示することができる。溶媒を除去するための加熱温度や各工程の処理時間などは材料、溶媒の種類やハードコート膜の厚さなどによって適宜設定する。
なお、ハードコート膜の膜厚は０．１〜５０μｍ程度、好ましくは５〜３０μｍとされる。０．１μｍ未満の場合は十分な鉛筆硬度は得られず、また５０μｍをこえるとクラックが生じやすくなる。
【００２４】
ハードコート膜を設ける物品（基材）は、特に限定せず、プラスティック、ガラス、金属などからなるものが挙げられる。
また、本発明においては、帯電防止性能と防眩性の両方を備えたハードコート膜を提供できるため、光学部品やディスプレイなどに適用すると好適である。具体的には、例えば、レンズ、ミラー、ゴーグル、窓ガラスや、液晶表示装置、ＣＲＴ表示装置、プラズマ表示装置、エレクトロクロミック表示装置、発光ダイオード表示装置、ＥＬ表示装置などの各種ディスプレイの画面保護などに適用すると好ましい。
【実施例】
【００２５】
以下、本発明を実施例によりさらに具体的に説明する。
＜実施例１＞
ペンタエリスリトールトリアクリレート（第一工業製薬社製、ニューフロンティアPET-3）６２重量部、ジメチロールトリシクロデカンアクリレート（共栄社製）１７重量部、帯電防止剤としてメタクリロイルオキシエチルトリメチルアンモニウムクロライド（共栄社製、ライトエステルDQ-100）１４重量部、そして、平均粒子径４．９μm、屈折率１．５３４の内部架橋された高分子粒子７重量部、光開始剤として２−ヒドロキシ２−メチル−１−フェニルプロパン−１−オン（チバガイギー社製、イルガキュアー１８４）３重量部をイソプロパノール１０重量部にホモミキサーを用いて混合溶解して、アクリル系紫外線硬化可能なベースハードコート液を得た。そして、上記ベースハードコート液１００重量部にレベリング剤としてBYK３３３表面調整剤２．５重量部、イソプロパノール１１０部を添加して混合した後、ロールコータにてアクリル系樹脂板上に２０μｍになるように塗布し、オーブンにて溶媒除去後、紫外線照射にて硬化させ、ハードコート膜を得た。得られたハードコート膜は、外観を目視で評価し、鉛筆硬度、表面抵抗、光沢、ヘイズ、密着性を測定した。
【００２６】
＜実施例２＞
ペンタエリスリトールトリアクリレート（第一工業製薬社製、ニューフロンティアPET-3）６１重量部、ジメチロールトリシクロデカンアクリレート（共栄社製）１４重量部、帯電防止剤としてメタクリロイルオキシエチルトリメチルアンモニウムクロライド（共栄社製、ライトエステルDQ-100）１０重量部、そして、平均粒子径４．９μm、屈折率１．５３４の内部架橋された高分子粒子１５重量部をを用いた以外は、実施例１と同様にハードコート膜を得た。得られたハードコート膜は、外観を目視で評価し、鉛筆硬度、表面抵抗、光沢、ヘイズ、密着性を測定した。
【００２７】
＜実施例３＞
平均粒子径８．０μm、屈折率１．５３４の内部架橋された高分子粒子７重量部を用いた以外は、実施例１と同様にハードコート膜を得た。得られたハードコート膜は、外観を目視で評価し、鉛筆硬度、表面抵抗、光沢、ヘイズ、密着性を測定した。
【００２８】
＜比較例１＞
平均粒子径４．９μm、屈折率１．５３４の内部架橋された有機粒子の代わりに、均粒子径５．０μm、屈折率１．５３０の非架橋有機粒子を用いた以外は、実施例１と同様にハードコート膜を得た。得られたハードコート膜は、外観を目視で評価し、鉛筆硬度、表面抵抗、光沢、ヘイズ、密着性を測定した。
【００２９】
＜比較例２＞
ペンタエリスリトールトリアクリレート（第一工業製薬社製、ニューフロンティアPET-3）５３重量部、ジメチロールトリシクロデカンアクリレート（共栄社製）１０重量部、帯電防止剤としてメタクリロイルオキシエチルトリメチルアンモニウムクロライド（共栄社製、ライトエステルDQ-100）７重量部、そして、平均粒子径４．９μm、屈折率１．５３４の内部架橋された高分子粒子３０重量部をを用いた以外は、実施例１と同様にハードコート膜を得た。得られたハードコート膜は、外観を目視で評価し、鉛筆硬度、表面抵抗、光沢、ヘイズ、密着性を測定した。
【００３０】
上記の実施例、比較例で評価したハードコート膜の外観、鉛筆粘度、表面抵抗、光沢、ヘイズ、密着性は以下の方法で測定し、表１に示した。
「鉛筆硬度」；JIS  K５４００に準拠して行い、表面硬度について評価した。
「表面抵抗」；JIS  K6911に準拠して行った。表面抵抗は１０１２以下、好ましくは１０１０以下であると帯電防止性能が良好である。
「光沢」；JIS  Z8741に準拠して、ビックーガードナー（ドイツ）社のヘイズーグロス  リフレクトメーターにて測定を行った。
「ヘイズ」；ＡＳＴＭ  Ｄ１００３−６１に準拠して行った。
「密着性」；ハードコート層を碁盤目状に切断後、ハードコート膜の表面にニチバン社製のテープを貼り、により１８０°剥離を行い残存率を測定した。
【００３１】
【表１】
2007269993.tif 000003
【図面の簡単な説明】
【００３２】
【図１】本発明の防眩性帯電防止ハードコート膜成形体の一実施の形態を模式的に表した側断面図である。
【符号の説明】
【００３３】
１……防眩性帯電防止ハードコート膜成形体
１０……基材
２０……ハードコート膜
２２……内部架橋された高分子微粒子
【図１】
2007269993.tif 000004